(57)【特許請求の範囲】
【請求項１】
正極層と、負極層と、これら両層の間でリチウムイオンの伝導を媒介する硫化物固体電解質層とを基板上に具えるリチウム電池であって、
前記正極層は、気相堆積法により形成されており、
前記正極層と固体電解質層との間に、これら両層の界面近傍におけるリチウムイオンの偏りを緩衝する緩衝層を備え、
前記緩衝層は、下記［α］〜［δ］を満たし、
［α］リチウムイオン伝導性酸化物であるＬｉｘＬａ（２−ｘ）／３ＴｉＯ３（ｘ＝０．１〜０．５）、Ｌｉ７＋ｘＬａ３Ｚｒ２Ｏ１２＋（ｘ／２）（−５≦ｘ≦３）、Ｌｉ４Ｔｉ５Ｏ１２、Ｌｉ３．６Ｓｉ０．６Ｐ０．４Ｏ４、Ｌｉ１．３Ａｌ０．３Ｔｉ１．７（ＰＯ４）３、Ｌｉ１．８Ｃｒ０．８Ｔｉ１．２（ＰＯ４）３、Ｌｉ１．４Ｉｎ０．４Ｔｉ１．６（ＰＯ４）３、ＬｉＴａＯ３および、ＬｉＮｂＯ３のうち、少なくともＬｉＮｂＯ３を含む
［β］膜厚が１μｍ以下
［γ］電子伝導度が１×１０−５Ｓ／ｃｍ以下
［δ］アモルファスの状態
前記緩衝層を構成する化合物が、前記正極層中に拡散しており、前記正極層における、緩衝層との界面から厚さ２５ｎｍの点でのＮｂの濃度が、１×１０−３原子％以上２５原子％以下であることを特徴とするリチウム電池。
【請求項２】
前記緩衝層がＬｉＮｂＯ３からなり、
緩衝層のＸ線回折において、２θが２２〜２５°の範囲で半値幅が５°以下のピークが存在しないことを特徴とする請求項１に記載のリチウム電池。
【請求項３】
前記正極層において、ａｂ軸配向がｃ軸配向よりも強いことを特徴とする請求項１または２に記載のリチウム電池。
【請求項４】
前記正極層の活物質が、結晶化したときに層状岩塩型構造をとる化合物からなり、
当該正極層の面指数の比が、（００３）／（１０１）＜１０であることを特徴とする請求項３に記載のリチウム電池。
【請求項５】
前記緩衝層の密度が、理論密度の９２％以上であることを特徴とする請求項１〜４のいずれか一項に記載のリチウム電池。
【請求項６】
前記正極層が遷移金属元素を含む活物質を有し、その遷移金属元素が前記緩衝層に拡散しており、
前記緩衝層における、固体電解質層との界面での遷移金属元素とリチウムとの質量比が、以下の式を満たすことを特徴とする請求項１〜５のいずれか一項に記載のリチウム電池。
１×１０−４≦（遷移金属元素／リチウム）≦８×１０−１
【請求項７】
前記正極層の表面粗さＲａが１ｎｍ以上４０ｎｍ以下であることを特徴とする請求項１〜６のいずれか一項に記載のリチウム電池。
【発明の詳細な説明】
【技術分野】
【０００１】
本発明は、固体電解質層を備えるリチウム電池に関するものである。
【背景技術】
【０００２】
携帯機器といった比較的小型の電気機器の電源に、リチウムイオン二次電池(以下、単にリチウム電池と呼ぶ)が利用されている。リチウム電池は、正極層と負極層と、これら層の間でリチウムイオンの伝導を媒介する電解質層とを備える。
【０００３】
近年、このリチウム電池として、正・負極間のリチウムの伝導に有機電解液を用いない全固体型リチウム電池が提案されている。全固体型リチウム電池は、電解質層として固体電解質層を使用しており、有機溶媒系の電解液を用いることに伴う不都合、例えば、電解液の漏れによる安全性の問題、高温時に有機電解液がその沸点を超えて揮発することによる耐熱性の問題などを解消することができる。この固体電解質層には、リチウムイオン伝導性が高く、絶縁性に優れる硫化物系の物質が広く利用されている。
【０００４】
上述した利点を有する一方で、固体電解質層を用いた全固体型リチウム電池は、有機電解液を使用したリチウム電池と比較して、容量が低い（即ち、出力特性が悪い）という問題を有していた。このような問題点の原因は、リチウムイオンが、固体電解質層の硫化物イオンよりも正極層の酸化物イオンに引き寄せられ易いため、硫化物固体電解質の正極層側領域に、リチウムイオンが欠乏した層（空乏層）が形成されるためである（非特許文献１を参照）。この空乏層は、リチウムイオンが欠乏しているために電気抵抗値が高く、電池の容量を低下させる。
【０００５】
このような問題点を解決する技術として、非特許文献１では、正極活物質の表面にリチウムイオン伝導性の酸化物をコーティングしている。このコーティングにより、リチウムイオンの移動が制限され、硫化物固体電解質層において空乏層が形成されることを抑制し、その結果、リチウム電池の出力特性の向上を実現している。
【０００６】
【非特許文献１】Advanced  Materials  2006.18,2226-2229
【発明の開示】
【発明が解決しようとする課題】
【０００７】
しかし、上記非特許文献１のリチウム電池は、生産性が悪いため、近年の携帯機器の発達に伴うリチウム電池の需要拡大に対して不利である。具体的には、この文献では、静電噴霧法により活物質表面にコーティングを形成しているが、この静電噴霧法によるコートは、技術的に難しく、また煩雑である。つまり、この文献に記載されるリチウム電池は、生産コストが高く、生産効率も悪いので、リチウム電池の需要拡大の要請に応えることが難しい。
【０００８】
さらに、近年では、携帯機器に使用されるリチウム電池のさらなる薄型化が求められているが、上記非特許文献１のリチウム電池では、容量を維持したまま薄型化することが難しいという問題もある。具体的には、上記非特許文献１のリチウム電池では、正極活物質の表面に形成されるコーティングの分だけ正極層に占める正極活物質の量が減少する。また、この文献のリチウム電池では、表面にコーティングを施した粉末状の正極活物質で正極層を形成しており、正極層に活物質同士をつなぐ結着材を含有させていると考えられ、結着材の分も、正極層に占める活物質の量が減少する。つまり、この文献のリチウム電池は、容量を維持しようとすると、正極層の厚さを厚くしなければならない。
【０００９】
本発明は、上記の事情に鑑みてなされたもので、その目的の一つは、固体電解質を用いながらも、高容量で生産性に優れるリチウム電池を提供することにある。また、本発明の目的の一つは、容量を維持しつつ、薄型化することができるリチウム電池を提供することにある。
【課題を解決するための手段】
【００１０】
本発明リチウム電池は、正極層と、負極層と、これら両層の間でリチウムイオンの伝導を媒介する硫化物固体電解質層とを基板上に具える。そして、この電池は、正極層が、気相堆積法により形成されており、正極層と硫化物固体電解質層との間に、これら両層の界面近傍におけるリチウムイオンの偏りを緩衝する緩衝層を備えたことを特徴とする。
【００１１】
本発明の構成となすことにより、硫化物固体電解質層における空乏層の形成を抑制することができるので、有機電解液を使用した従来のリチウム電池に匹敵する容量を備えるリチウム電池とすることができる。
【００１２】
また、正極層上に緩衝層を形成する方法として、物理的蒸着法や化学的蒸着法などの公知の層形成方法を使用することができる。この公知の手法は、活物質表面にコーティングを施すよりもはるかに簡単に行なうことができるため、リチウム電池を生産性よく製造することができる。
【００１３】
ここで、本発明のリチウム電池は、緩衝層の分だけ従来の全固体型リチウム電池よりも厚くなるが、本発明のリチウム電池と同量の活物質を用意して、その表面にコーティングを施して作製した非特許文献１の電池よりもはるかに厚さを薄くすることができる。さらに、本発明リチウム電池は、正極層に結着材を含まないので、正極層に占める正極活物質の量を多くすることができるので、所定の容量を確保しつつ、薄型のリチウム電池とすることができる。
【００１４】
本発明のリチウム電池に備わる緩衝層としては、リチウムイオン伝導性酸化物が好適である。リチウムイオン伝導性の化合物としては、酸化物と硫化物とが一般的であるが、緩衝層を硫化物から製造すると、緩衝層における正極層側に空乏層が生じる虞がある。そのため、緩衝層として、酸化物を選択することが好ましい。
【００１５】
また、リチウムイオン伝導性酸化物としては、LixLa(2-x)/3TiO3(x=0.1〜0.5)、Li7+xLa3Zr2O12+(x/2)(-5≦x≦3、好ましくは-2≦ｘ≦2)、Li4Ti5O12、Li3.6Si0.6P0.4O4、Li1.3Al0.3Ti1.7(PO4)3、Li1.8Cr0.8Ti1.2(PO4)3、LiNbO3、LiTaO3、Li1.4In0.4Ti1.6(PO4)3などを挙げることができる。緩衝層を構成するこれらの化合物は、正極層中に拡散していることが好ましい。上記化合物が正極層に拡散していると、正極層における電荷の偏りが緩衝され空乏層の形成が抑制されると共に、正極層と緩衝層との密着性が向上する。なお、これらの化合物は、単独あるいは組み合わせて利用することができる。
【００１６】
上記酸化物のうち、LixLa(2-x)/3TiO3(x=0.1〜0.5)は、リチウムイオンの伝導度が高いため、緩衝層として採用したときに、容量の大きなリチウム電池とすることができる。また、緩衝層としてLiNbO3を採用することも、リチウム電池の容量を向上させる効果を奏する。ここで、緩衝層がLiNbO3を含有する場合は、正極層における緩衝層との界面から厚さ25nmの点での緩衝層から拡散したNbの濃度が1×10-3原子％（10ppm）以上25原子％以下であることが好ましい。上記のような拡散状態であれば、正極層における空乏層の形成が効果的に抑制されると共に、緩衝層と正極層との密着性が高い。
【００１７】
また、上記酸化物のなかには、結晶状態よりもアモルファス状態のときにリチウムイオン伝導性が良くなるものが存在する。例えば、LixLa(2-x)/3TiO3、LiNbO3、LiTaO3などは、アモルファス状態で高いリチウムイオン伝導性を示す。特に、LixLa(2-x)/3TiO3は、結晶状態およびアモルファス状態の両方で、高いリチウムイオン伝導性を示す。緩衝層がアモルファス状態であることを示す指標としては、Ｘ線回折を利用したものが挙げられる。例えば、LiNbO3を含む緩衝層がアモルファス状態であることを具体的に示す指標としては、緩衝層のＸ線回折において、2θが22〜25°の範囲で半値幅が5°以下のピークが存在しないことが代表的である。
【００１８】
上記緩衝層の厚さは、1μm以下とすることが好ましい。ここで、緩衝層にリチウムイオン伝導性があるとはいえ、リチウムイオンの輸送に特化した固体電解質層に比べて緩衝層のリチウムイオン伝導度は低い。そのため、緩衝層厚さが1μm超の場合、この緩衝層によりリチウムイオンの移動が阻害されるので、好ましくない。また、薄型でありながら、用途に応じた容量を有する電池を製造するために、正極層の厚さをできるだけ大きくしたいというニーズがあり、この観点からも緩衝層厚さは、1μm以下とすることが好ましい。一方で、緩衝層厚さが、薄すぎると、固体電解質層における電荷の偏りを抑制する効果が小さくなるので、緩衝層厚さは、2nm以上とすることが好ましい。
【００１９】
また、緩衝層は、その電子伝導度が1×10-5S/cm以下であることが好ましい。緩衝層の電子伝導度が高いと、この層において分極が生じて空乏層が形成される虞がある。
【００２０】
さらに、緩衝層の密度d（g/cm3）が、理論密度の92％以上であることが好ましい。例えば、LiNbO3の理論密度は、4.64g/cm3であるので、dは約4.27g/cm3以上であることが好ましい。より好ましくは、4.32g/cm3（約93％）以上、さらに好ましくは、4.36g/cm3（約94％）以上である。また、LiTaO3は、理論密度が7.46g/cm3であるので、少なくとも6.86g/cm3（理論密度の92％以上）以上の密度を有することが好ましい。緩衝層密度が小さいと、固体電解質層における電荷の偏りを緩衝する効果が小さくなる。
【００２１】
その他、正極層の構成に工夫を施すことでも、リチウム電池の性能を向上させることができる。例えば、正極層を構成する化合物の結晶配向性を規定することで、正極／緩衝層／固体電解質層の間のリチウムイオン伝導性を向上させ、空乏層の形成を抑制することができる。具体的には、正極層におけるab軸配向がc軸配向よりも強くなるようにする。例えば、正極層に含有される正極活物質が、結晶化したときに層状岩塩型構造をとる化合物、例えば、LiCoO2、LiNiO2、LiNi0.5Mn0.5O2などである場合、（101）配向が強い結晶構造とすることで、上記層間のリチウムイオン伝導性を向上させることができる。より具体的な指標としては、正極層の面指数の比が、(003)/(101)＜10を満たすようにすることが挙げられる。
【００２２】
また、緩衝層を構成する化合物が正極層に拡散していることで空乏層の形成を効果的に抑制できると共に、正極層と緩衝層との密着性を向上させることができることは既に述べたが、通常、この緩衝層から正極層への化合物の拡散と同時に、正極層を構成する元素も緩衝層に拡散する。ここで、緩衝層から正極層への化合物の拡散は、正極層の比較的浅い範囲に留まっているのに対して、正極層から緩衝層への元素の拡散は、緩衝層の全域にわたって起こり易い。特に、緩衝層のうち、正極層とは反対の固体電解質側にまで正極層の元素が達していると、電池性能のさらなる向上が見込まれる。具体的な指標としては、前記正極層が遷移金属元素を含む活物質で構成されている場合、緩衝層における、固体電解質層との界面での遷移金属元素とリチウムとの質量比（遷移金属元素／リチウム）が、1×10-4以上8×10-1以下であることが好ましい。この遷移金属元素としては、正極活物質がLiCoO2であればCo、LiMnO2であればMn、LiNiO2であればNiが挙げられる。
【００２３】
さらに、正極層の表面粗さRaが1nm以上40nm以下とすることも好ましい。正極層の表面粗さを規定することで、正極層上に緩衝層を形成するときに、空乏層の形成を抑制するのに十分で均一な厚さの緩衝層を形成することができる。より好ましい正極層の表面粗さの下限値は、6nmである。また、より好ましい正極層の表面粗さの上限値は、25nmである。
【発明の効果】
【００２４】
本発明リチウム電池は、正極層と固体電解質層との間に配置される緩衝層により、固体電解質層における空乏層の形成を抑制することができる。その結果、本発明リチウム電池は、従来の全固体型電池よりも容量が高く、有機電解液を使用した従来の電池に匹敵する容量の電池とすることができる。また、本発明リチウム電池は、製造が容易で生産性に優れると共に、上記非特許文献1の電池よりも電池の厚さを薄くすることができる。
【発明を実施するための最良の形態】
【００２５】
以下、本発明の実施形態を図に基づいて説明する。
【００２６】
本発明リチウム電池は、一般的なリチウム電池に備わる正極集電体層、正極層、固体電解質層、負極層、負極集電体層に加えて、さらに正極層と固体電解質層との間に配置される緩衝層を備える。これらの層を備えるリチウム電池は、各層の配置状態により大別して３つの構成に分けられる。従って、各構成について、順次説明すると共に、電池に備わる各層の構成についても詳細に説明する。
【００２７】
＜実施形態1  積層構造＞
≪全体構成≫
図１は、本実施の形態におけるリチウム電池の縦断面図である。このリチウム電池1は、正極集電体層11の上に、正極層13、緩衝層16、固体電解質層（SE層）15、負極層14、負極集電体層12の順に積層された構成を有している。
【００２８】
≪各構成部材≫
（正極集電体層）
正極集電体層11は、所定の厚さを有する金属製の薄板であり、後述する各層を支持する基板の役割を兼ねている。正極集電体層11としては、アルミニウム(Al)、ニッケル(Ni)、これらの合金、ステンレスから選択される1種が好適に利用できる。金属膜からなる集電体11は、PVD法（物理的気相堆積法）やCVD法（化学的気相堆積法）により形成することができる。特に、所定のパターンに金属膜（集電体）を形成する場合、適宜なマスクを用いることで、容易に所定のパターンの集電体を形成することができる。その他、金属箔を絶縁性の基板に圧着することで、正極集電体層を形成しても良い。
【００２９】
（正極層）
正極層13は、リチウムイオンの吸蔵及び放出を行う活物質を含む層である。特に、酸化物、例えばコバルト酸リチウム(LiCoO2)、ニッケル酸リチウム(LiNiO2)、マンガン酸リチウム(LiMn2O4)、オリビン型鉄リン酸リチウム(LiFePO4)またはLiNi0.5Mn0.5O2、若しくはこれらの混合物を好適に使用することができる。これらの化合物を含む正極層は、その結晶構造を規定することで、リチウムイオン伝導性を向上させることができる。例えば、正極層の活物質として層状岩塩型構造をとる化合物（例えば、LiCoO2、LiNiO2、LiNi0.5Mn0.5O2）を採用する場合、当該正極層の面指数の比を(003)/(101)＜10とすることが好ましい。
【００３０】
また、正極層には、後述する緩衝層に含まれる化合物が拡散していることが好ましい。例えば、正極層のうち、緩衝層との界面から所定の厚さにおける化合物の濃度を測定すると、緩衝層から正極層への前記化合物の拡散の度合いを特定することができる。拡散の度合いを特定する具体的な数値については緩衝層の項目で述べる。ここで、緩衝層から正極層への化合物の拡散と同時に、正極層に含有される元素も緩衝層に拡散する。但し、緩衝層から正極層への化合物の拡散は、正極層の比較的浅い範囲に留まっているのに対して、正極層から緩衝層への元素の拡散は、緩衝層全域にわたって起こり易い。特に、緩衝層のうち、正極層とは反対の固体電解質側にまで達していることが好ましい。具体的に数値を規定すると、前記正極層が遷移金属元素を含む活物質で構成されている場合、緩衝層における、固体電解質層との界面での遷移金属元素とリチウムとの質量比（遷移金属元素／リチウム）が、１×１０−４以上８×１０−１以下であることが好ましい。なお、緩衝層から正極層への化合物の拡散および正極層から緩衝層への元素の拡散は、正極層と後述する緩衝層とを成膜した後に、例えば、酸素アニールを実施することで調節することができる。
【００３１】
さらに、正極層の表面粗さRaを規定することも好ましい。正極層の表面を滑らかにすると、後述する緩衝層を正極層上に形成する際、緩衝層の主たる機能である空乏層の形成を抑制するのに十分で均一な厚さの緩衝層を形成することができる。逆に、正極層の表面が粗いと、緩衝層の厚さが局所的に厚くなったり、薄くなったりして、リチウム電池の性能にバラツキが生じる虞がある。具体的な正極層の表面粗さRaは、1nm〜40nmが好ましい。より好ましいRaの下限値は6nmであり、上限値は、25nmである。ここで、正極層を形成する方法として、蒸着法を利用するよりもスパッタリング法やレーザアブレーション法を利用する方が、表面粗さを小さくすることができる。具体的な成膜条件としては、成膜時の雰囲気圧力を0.01〜1Paとすると良く、より好ましくは、0.1〜0.5Paである。
【００３２】
正極層は、さらに導電助剤を含んでいても良い。導電助剤としては、例えば、アセチレンブラックといったカーボンブラック、天然黒鉛、熱膨張黒鉛、炭素繊維、酸化ルテニウム、酸化チタン、アルミニウムやニッケルなどの金属繊維からなるものが利用できる。特に、カーボンブラックは、少量で高い導電性を確保できて好ましい。
【００３３】
上述した正極層13の形成方法としては、PVD法やCVD法などの気相堆積法を使用できる。例えば、蒸着法、イオンプレーティング法、スパッタリング法、レーザアブレーション法等を使用できる。本発明のリチウム電池は、上述した非特許文献１のように、粉末状の活物質を固めて正極層を形成する方法、例えば、塗布法などを使用して形成しない。従って、正極層には、結着材が含まれないので、正極層に種々の用途に使用可能な量の正極活物質を含ませても、正極層の厚さを薄くすることができる。
【００３４】
（負極集電体層）
負極集電体層12は、負極層14の上に形成される金属膜である。負極集電体層12としては、銅(Cu)、ニッケル(Ni)、鉄(Fe)、クロム(Cr)、及びこれらの合金から選択される1種が好適に利用できる。なお、負極集電体層12も、正極集電体層11の場合と同様に、PVD法やCVD法で形成することができる。
【００３５】
（負極層）
負極層14は、リチウムイオンの吸蔵及び放出を行う活物質を含む層で構成する。例えば、負極層14として、Li金属及びLi金属と合金を形成することのできる金属よりなる群より選ばれる１つ、若しくはこれらの混合物又は合金が好適に使用できる。Liと合金を形成することのできる金属としては、アルミニウム(Al)、シリコン(Si)、錫(Sn)、ビスマス(Bi)、及びインジウム(In)よりなる群より選ばれる少なくとも一つ（以下、合金化材料という）が良い。
【００３６】
このような元素を含有した負極層は、負極層自体に集電体としての機能を持たせることができ、かつリチウムイオンの吸蔵・放出能力が高く好ましい。特に、シリコン(Si)はリチウムを吸蔵・放出する能力がグラファイト(黒鉛)よりも大きく、電池のエネルギー密度を高くすることができる。
【００３７】
また、負極層としてLi金属との合金相を用いることで、Li金属と合金化した合金化材料とLiイオン伝導性の固体電解質層との界面でのLiイオンの移動抵抗が低減される効果があり、第１サイクル目の充電初期における合金化材料の高抵抗化が緩和される。
【００３８】
さらに、合金化材料の金属単体を負極層とした場合には、第１サイクル目の充放電サイクルにおいて、充電容量に対して放電容量が大幅に小さくなる問題があるが、予めLi金属と合金化材料とを合金化した負極層材料を用いることにより、この不可逆容量は殆どなくなる。このことにより、正極活物質量を不可逆容量分だけ余分に充填する必要がなくなり、リチウム電池の容量密度を向上させることができる。
【００３９】
上述した負極層14の形成方法は、気相堆積法が好ましい。その他、金属箔をSE層の上に重ねて、プレスあるいは電気化学的手法によりSE層上に密着させ、負極層を形成しても良い。
【００４０】
（固体電解質層）
固体電解質層（SE層）15は、硫化物で構成されるLiイオン伝導体である。このSE層15は、Liイオン伝導度(20℃)が10-5S/cm以上あり、かつLiイオン輸率が0.999以上であることが好ましい。特に、Liイオン伝導度が10-4S/cm以上あり、かつLiイオン輸率が0.9999以上であれば良い。また、SE層15は、電子伝導率が10-8S/cm以下であることが好ましい。SE層15の材質としては、硫化物、例えば、Li、P、S、OからなるLi-P-S-Oや、Li2SとP2S5とからなるLi-P-Sのアモルファス膜あるいは多結晶膜などで構成することが好ましい。特に、Li2SとP2S5とからなるLi-P-Sで構成したSE層とすると、このSE層と負活物質層との間の界面抵抗値を低下させることができ、その結果、電池の性能を向上させることができる。
【００４１】
SE層15の形成方法としては、固相法や気相堆積法を使用することができる。固相法としては、例えば、メカニカルミリング法を使用して原料粉末を作製し、この原料粉末を焼結して形成することが挙げられる。一方、気相堆積法としては、例えば、PVD法、CVD法が挙げられる。具体的には、PVD法としては、真空蒸着法、スパッタリング法、イオンプレーティング法、レーザアブレーション法が、CVD法としては、熱CVD法、プラズマCVD法などが挙げられる。気相堆積法によりSE層を形成した場合、固相法によりSE層を形成した場合よりも、SE層の厚さを薄くすることができる。
【００４２】
（緩衝層）
緩衝層16は、上記SE層15から正極層13にリチウムイオンが大量に移動することを防止して、SE層15と正極層13との界面において電荷の偏りを緩衝し、この界面近傍のSE層15に空乏層が生じることを防止する層である。緩衝層16は、酸化物からなることが好ましく、具体的には、LixLa(2-x)/3TiO3(x=0.1〜0.5)、Li7+xLa3Zr2O12+(x/2)(-5≦x≦3、好ましくは-2≦ｘ≦2)、Li4Ti5O12、Li3.6Si0.6P0.4O4、Li1.3Al0.3Ti1.7(PO4)3、Li1.8Cr0.8Ti1.2(PO4)3、LiNbO3、LiTaO3または、Li1.4In0.4Ti1.6(PO4)3などを単独あるいは組み合わせて使用できる。これらの化合物の一部、例えば、LixLa(2-x)/3TiO3、LiNbO3、LiTaO3は、アモルファスの状態とすると、リチウム伝導度が向上する。上記酸化物の中でも、LixLa(2-x)/3TiO3（x=0.1〜0.5）は、結晶状態およびアモルファスの状態の両方でリチウムイオン伝導度が10-5S/cm以上という非常に優れたリチウムイオン伝導性を有するので、緩衝層16として採用したときに、電池の性能を向上させることができる。その他、LiNbO3も、アモルファスの状態でリチウムイオン伝導度が10-7S/cm以上という非常に優れたリチウムイオン伝導性を有する。LiNbO3がアモルファスの状態であることを示す指標としては、Ｘ線回折において、2θが22〜25°の範囲で半値幅が5°以下のピークが存在しないことが挙げられる。なお、緩衝層の形成時に上記化合物が結晶構造をとる温度とすると、緩衝層を構成する化合物が正極層に拡散しすぎて、緩衝層がもろくなる虞がある。
【００４３】
正極層に接する緩衝層を構成する化合物は、その一部が正極層中に拡散していることが好ましい。上記化合物の正極層への拡散度合いを調節することで、空乏層の形成を抑制できると共に、正極層と緩衝層との密着性を向上させることができる。例えば、緩衝層がLiNbO3を含有する場合は、正極層のうち、緩衝層との界面から厚さ25nmの点における緩衝層から拡散したNbの濃度を1×10-3原子％以上25原子％以下とすることが挙げられる。なお、Nb濃度は、例えばSIMS（secondary  ion  mass  spectrometry）などで測定することができ、正極層がLiCoO2の場合、測定地点における原子量の比、即ち、Nb/(Nb+O+Li+Co)のことである。
【００４４】
また、緩衝層の厚さは、1μm以下であることが好ましい。緩衝層膜厚が厚すぎると、リチウム電池の薄型化の障害になる。空乏層の形成を抑制するには、2nm以上あれば十分であるので、この値を下限値とする。より確実に空乏層の形成を抑制したいのであれば、緩衝層厚さを5nm以上とすると良い。
【００４５】
さらに、緩衝層の電子伝導度は、1×10-5S/cm以下であることが好ましい。電子伝導度を上記のように規定することで、緩衝層における分極を抑制し、もって空乏層の形成を抑制することができる。なお、上記の化合物を採用すれば、上記の電子伝導度をほぼ満たす緩衝層とすることができる。
【００４６】
さらに、緩衝層の密度d（g/cm3）が、理論密度の92％以上であることが好ましい。例えば、LiNbO3の理論密度は、4.64g/cm3であるので、約4.27g/cm3（92％）以上、より好ましくは、4.32g/cm3（約93％）以上、さらに好ましくは、4.36g/cm3（約94％）以上である。また、LiTaO3は、理論密度が7.46g/cm3であるので、少なくとも6.86g/cm3（理論密度の92％以上）以上の密度を有することが好ましい。緩衝層の密度dが、理論密度の90％未満だと、固体電解質層におけ電荷の偏りを緩衝する効果が小さくなる。
【００４７】
この緩衝層は、PVD法あるいはCVD法などの気相堆積法により形成することができる。なお、気相堆積法を実施する際の温度や雰囲気圧力を調節することで、緩衝層の密度を変化させたり、緩衝層の結晶構造を変化させたりすることができる。
【００４８】
≪リチウム電池の製造方法≫
リチウム電池を製造するには、各層を支持する基板を兼ねる正極集電体層11の上に、正極層13、緩衝層16、SE層15、負極層14、負極集電体層12の順に積層することで作製する。また、正極集電体層11、正極層13、緩衝層16およびSE層15を積層した積層体を作製すると共に、この積層体とは別個に負極集電体層12と負極層14とからなる積層体を作製し、これら二つの積層体を重ね合わせることでリチウム電池1を作製しても良い。
【００４９】
なお、上述した２つの積層体を重ね合わせるときは、積層体同士の接触面に、リチウム含有塩を溶解したイオン液体からなる溶液を塗布しても良い。この溶液としては、リチウムイオン伝導性が高く（好ましくは10-4S/cm以上）、電子伝導性が低い（好ましくは10-8S/cm以下）ものを使用する。この溶液は、電子伝導性がほとんど無く、イオン伝導性に優れるので、SE層15にピンホールが生じたとしても、正極と負極の短絡を防止することができる。
【００５０】
≪実施形態１の効果≫
以上の構成を備えるリチウム電池1は、正極層13とSE層15との間に緩衝層16を設けるだけで、正極層13とSE層15との界面近傍におけるリチウムイオンの偏りを抑制し、SE層15において空乏層が形成されることを抑制することができる。また、緩衝層16は、正極層13上に積層するだけで良いので、非常に簡単かつ効率的にリチウム電池を作製することができる。
【００５１】
＜実施形態2  部分積層構造＞
≪全体構成≫
図２は、本実施形態のリチウム電池の縦断面図を示す。この電池2は、絶縁性の基板20の上に、正極集電体層21、負極集電体層22、正極層23、負極層24、SE層25および緩衝層26を備える。各層21〜26の材質や形成方法は、実施形態1と同様のものを使用できる。このリチウム電池2は、図２に示すように、各層21〜26が、階段状に配されている。以下、図に基づいて、具体的な各層の配置状態を基板上から順に説明する。
【００５２】
≪各構成部材≫
（基板）
本実施形態では、実施形態１と異なり、正極集電体とは別に絶縁性と耐熱性を有する基板20を用意し、この基板20上に各層を設けた。絶縁性基板20の材料としては、例えば、SrTiO3やMgO、SiO2などのセラミックを利用することができる。セラミックであれば気相蒸着法で正極層を形成するときの温度に耐え得る耐熱性を有する。
【００５３】
（正極集電体層および負極集電体層）
正・負極集電体層21,22は、基板20上に並列して設けられた薄膜である。両集電体層21,22の間は、所定の間隔が開けられており、基板20の中央部には、集電体層21,22が存在しない。
【００５４】
（正極層）
正極層２３は、正極集電体層２１の一部と、基板２０における集電体層２１，２２が設けられていない部分の一部を覆うように設けられている。この例では、正極層のうち、集電体層２１上の部分が薄く、基板２０上の部分が厚くなっており、正極層２３の上面は面一である。
【００５５】
（SE層）
SE層25は、基板20において、正極層23の一部と、集電体層21,22および正極層23が設けられていない基板20の部分とを覆うように設けられている。この例のSE層25は、正極層の部分で階段状に形成されている。
【００５６】
（緩衝層）
緩衝層26は、SE層25と正極層23とが直接接触しないように、正極層23の上面と側面の一部を覆うように設けられている。この例の緩衝層26は、均一的な厚さである。
【００５７】
（負極層）
負極層２４は、ＳＥ層２５の一部と負極集電体層２２の一部とを覆うように設けられている。負極層２４は、均一的な厚さであり、一部がＳＥ層２５の上段側部分の上に形成され、他部が電解質層２５の下段側部分の上及び負極集電体層２２上に配されている。つまり、両極層２３，２４は、電池２を厚さ方向に見たとき、一部が重って配される。
【００５８】
このように各層21〜26を部分的に重複させて形成することで、各層21〜26は、図2に示すように階段状に配され、層が最も多く重なり合っている箇所(正極層23、緩衝層26、電解質層25、負極層24が積層されている箇所)の層数が、全ての層21〜26を重複させた場合の層数よりも少ない。この例では、層21〜26層に対して、最多層数が正極層23、緩衝層26、電解質層25、負極層24の4層である。なお、集電体層21,22において正極層23、負極層24が設けられずに露出した部分は、外部との間で電力の授受を行うリード部として利用することができる。
【００５９】
なお、この例では、集電体層が二つとも基板に接する構成としたが、負極集電体層を、負極層上面のうち、階段状に下がった位置（下段側部分）に設けてもかまわない。また、この例では、各極用の集電体層を具える構成としたが、電極層が合金などからなり、電極層自体が集電体機能を有する場合、集電体層を設けなくても良いので、積層する層の数をさらに減らすことができる。
【００６０】
≪実施形態2の効果≫
本実施形態の電池2は、上記実施形態1と同様に、高容量で生産性に優れた薄型のリチウム電池である。また、上述のように電池2は、各層が全て重なり合う構造ではなく、部分的に重なり合う構造であるため、嵩が比較的小さいことから、実施形態１の電池よりも薄型の電池とできる。
【００６１】
＜実施形態３  非積層構造＞
≪全体構成≫
図３は、実施形態１，２と異なる本発明電池の一実施形態の縦断面図を示す。このリチウム電池３は、絶縁性と耐熱性を有する基板３０の上に、正極集電体層３１、正極層３３、負極集電体層３２、負極層３４、固体電解質層３５および緩衝層３６を具えるリチウム電池である。各層３１〜３６の材質や形成方法は、実施形態１と同様のものを使用でき、異なる点は、各層の形状にある。電池３は、電池３を厚さ方向から見たとき、正極層３３及び負極層３４の全体が重ならない位置に配されており、両極層３３，３４の全体を覆うようにＳＥ層３５が配置されている。以下、各層の配置形態や形状について詳細に説明する。
【００６２】
≪各構成部材≫
（正極集電体層および負極集電体層）
正極集電体層31と負極集電体層32は、平面視したときに、直線状のリード部(図示せず)と複数の分岐部(図示せず)とを有する櫛歯状に形成されている。集電体31,32は、正極集電体層31の隣接する分岐部の間に、負極集電体層32の分岐部が配置された状態、即ち、両集電体31,32の櫛歯が噛み合うように、基板30直上に設けられている。つまり、図３は、櫛歯が噛み合った部分を縦断する断面図である。
【００６３】
（正極層および負極層）
正極層３３は、正極集電体層３１の各分岐部上にそれぞれ設けられている。また、負極層３４も、負極集電体層３２の各分岐部上にそれぞれ設けられている。両極層３３，３４は、分岐部上に形成されることで、実質的に同一平面上に存在する。なお、本実施形態では、集電体３１の上面および側面を覆うように正極層３３を設けているのに対して、負極層３４は、集電体３２の上面のみしか覆っていないが、集電体３２の側面をも覆うように負極層３４を形成しても良い。集電体３２の側面をも覆うように負極層３４を形成すると、集電体３２と負極層３４との接触面積を大きくできるし、集電体３２の側面部分にデンドライトが発生することを抑制することができる。
【００６４】
（緩衝層およびＳＥ層）
緩衝層３６は、正極層３３の外周面を覆うように形成されており、さらに、ＳＥ層３５は、緩衝層３６と負極層３４の外周面、及び基板３０において両極層３３，３４が設けられていない露出部分を覆うように形成される。このようにＳＥ層３５と、緩衝層３６とを設けることにより、ＳＥ層３５および緩衝層３６を介して両極層３３，３４間でイオンの授受を行うことができる。また、本実施形態の構成では、ＳＥ層３５と正極層３３とが直接接触することがないので、ＳＥ層３５に空乏層が形成され、電池３の性能が低下することもない。
【００６５】
なお、櫛歯状集電体を使用した他の構成として、両極層が、ＳＥ層の同一平面上に存在しないようにしたリチウム電池としても良い。具体的には、基板上に櫛歯状の正極集電体層、正極層および正極層を覆う緩衝層を形成し、これら全体を覆うようにＳＥ層を形成する。そして、ＳＥ層を平面視したときに、正極層と厚さ方向に重ならないように、ＳＥ層上に負極層を形成する。つまり、電池を平面視したときに、正極層と負極層とが櫛歯が噛み合うような配置になり、しかも、ＳＥ層の同一平面上に両極層が存在しないため、基板上に何らかの導電性異物が存在しても、この異物を介した界面伝導による両極層間の短絡を防止することができる。なお、両極層の位置関係は、基板側が負極層としても良い。
【００６６】
≪実施形態3の効果≫
本実施形態の電池3は、上記実施形態1,2と同様に、高容量で生産性に優れた薄型のリチウム電池である。また、電池3は、両極層33,34が厚さ方向に重ならない配置のため、電解質層35にピンホールが在っても、両極層33,34が短絡することがない。
【実施例１】
【００６７】
以下、実施形態1において説明した構成のコインセル型のリチウム電池（試料1〜3、試料101〜103）を実際に作製し、電池の容量を測定することで、電池の性能を評価した。
【００６８】
＜試料1＞
正極集電体11として、厚さ50μmのSUS316Lからなる薄板を用意した。この薄板は、各層を支持する基板の役割も兼ねる。
【００６９】
電子ビーム蒸着法により、正極集電体11の上にLiCoO2を基板温度600℃で蒸着して正極層13を形成した。正極層13の厚さは、10μmであった。
【００７０】
エキシマレーザアブレーション法により、正極層13の上に、Li0.35La0.55TiO3を蒸着することで緩衝層16を形成した。緩衝層16の厚さは、10nmであった。緩衝層のリチウムイオン伝導度は、5×10-4S/cm、電子伝導度は1×10-8S/cmであった。
【００７１】
エキシマレーザアブレーション法により、緩衝層16の上に、Li-P-S組成のSE層15を形成した。SE層15の形成の際は、硫化リチウム(Li2S)及び五硫化リン(P2S5)を原料とし、SE層15におけるLi/Pのモル比が2.0となるように調整した。SE層15の厚さは、10μmであった。
【００７２】
抵抗加熱蒸着法により、SE層15の上に、Liを蒸着することで負極層14を形成した。負極層14の厚さは、5μmであった。
【００７３】
電子ビーム蒸着法により、負極層14上にNiを蒸着することで負極集電体層12を形成した。負極集電体層12の厚さは0.2μmであった。
【００７４】
最後に、積層体の外周を外装材で覆ってリチウム電池を作製した。リチウム電池は、集電体から端子を取れるようにしてある。
【００７５】
＜試料2＞
試料2では、試料1のリチウム電池とは正極層の組成が異なるリチウム電池を作製した。具体的には、正極層は、正極活物質としてMnO2を使用して形成され、その厚さは、10μmであった。正極層以外の層の組成や膜厚、各層の形成方法などは試料1と同様である。
【００７６】
＜試料3＞
試料3では、試料1,2のリチウム電池とは正極層の組成が異なるリチウム電池を作製した。具体的には、正極層は、正極活物質としてLiMnO2を使用して形成され、その厚さは、10μmであった。正極層以外の層の組成や膜厚、各層の形成方法などは試料1と同様である。
【００７７】
＜試料101〜103＞
試料101〜103では、緩衝層を有さない従来のリチウム電池を作製した。試料101は、緩衝層を設けていないこと以外は、試料1の電池と同様である。また、試料102および103はそれぞれ、緩衝層を設けていないこと以外は、試料2および3と同様である。
【００７８】
上述した試料1〜3と試料101〜103のリチウム電池を使用して、電池の容量を測定することで、電池の性能を評価した。この測定結果を表1に示す。なお、各層の膜厚は、誘導結合プラズマ発光分光分析法（inductively  coupled  plasma  emission  spectroscopy）で求めることができる。
【００７９】
【表１】
0005151692.tif 000002
【００８０】
試料1〜3と試料101〜103との比較により、緩衝層を有する本発明のリチウム電池（試料1〜3の電池）の方が、従来の電池（試料101〜103の電池）よりも容量が高いことが明らかになった。本発明の電池と従来の電池との相違点は、緩衝層の有無であるので、当該緩衝層が、SE層における空乏層の形成を抑制し、その結果、電池の高容量化を実現できることが明らかになった。
【実施例２】
【００８１】
緩衝層を構成する化合物を実施例１と異なる化合物（Li7+xLa3Zr2O12+(x/2)；-5≦x≦3）に変更したリチウム電池（試料A〜試料C）を作製した。緩衝層の形成は、実施例１と同様にエキシマレーザアブレーション法により行った。また、緩衝層を有さないリチウム電池（試料Z）を作製し、試料A〜Cと試料Zの全抵抗と容量を比較した。各層の構成と、電池の測定結果を表２にまとめて示す。なお「全抵抗」は、電池を4.0Vで充電させたときの電池の内部抵抗値（Ωcm2）を示す。
【００８２】
【表２】
0005151692.tif 000003
【００８３】
表２の結果から、緩衝層をLi7+xLa3Zr2O12+(x/2)(-5≦x≦3)に変更した試料A〜Cは、緩衝層を有さない試料Zよりも電池の全抵抗が大幅に低く、そのため、容量も実施例１の試料1〜3に匹敵する値を有していた。特に、緩衝層がLi7La3Zr2O12からなる試料Aは、最も全抵抗が低く、容量も大きかった。また、Li7+xLa3Zr2O12+(x/2)（-5≦x≦3）は、XRD観察により明確なピークが認められず、アモルファス状態であることが明らかになった。
【実施例３】
【００８４】
次に、「正極層の結晶状態」、「緩衝層の結晶状態」、「緩衝層を構成する化合物の正極層への拡散状態」、「正極層に含まれる元素の緩衝層への拡散」、「緩衝層の密度」、および「正極層の表面粗さRa」が、電池の性能に及ぼす影響を評価した。具体的には、上記実施例１に示したリチウム電池の各層の構成を以下に示すように変更してコインセル型の電池（試料4、試料104〜110）を作製し、その容量を測定することで電池の性能を評価した。
【００８５】
＜試料4＞
上記試料1の電池に対して、負極集電体をSUS316Lに変更すると共に、緩衝層をLiNbO3に変更した。各層の形成方法は、実施例1に従う。但し、正極層および緩衝層の形成にあたり、エキシマレーザアブレーション法における成膜条件を下記のように調節した。下記の条件により正極層を成膜することで、正極層の表面粗さRaを14nmとすると共に、緩衝層を構成するLiNbO3をアモルファス状態とし、緩衝層の密度（g/cm3）が4.30（理論密度の約92.7％）以上となるようにした。さらに、エキシマレーザアブレーションで緩衝層を成膜した後、400℃×0.5h大気炉で酸素アニールを行うことで、緩衝層を構成する化合物を正極層に拡散させると同時に、正極層に含有される遷移金属元素を緩衝層に拡散させた。
【００８６】
［正極層の成膜条件］
LiCoO2の成膜時の真空度  …0.2Pa
成膜雰囲気  …  酸素
成膜温度  …室温
レーザーエネルギー  …0.32V(2.5J/cm2)
成膜後アニール  …500℃×3h
【００８７】
［緩衝層の成膜条件］
LiNbO3の成膜時の真空度  …1Pa
成膜雰囲気  …  酸素
成膜温度  …  室温
レーザーエネルギー  …0.3V(2.3J/cm2)
成膜後アニール  …450℃×0.5h
【００８８】
＜試料104〜110＞
上記試料4に対して、以下に示す点以外は、試料4と同一の構成を有する試料104〜110を作製した。なお、以下の変更点は、各層を形成する際の温度条件などを調節することにより達成することができる。
試料104…緩衝層を成膜しなかった。
試料105…正極層を薄くする（具体的には50nm）ことでab軸配向が弱くなる傾向を利用し、正極層の面指数の比(003)/(101)が10を超えるようにした。
試料106…アニールを実施しないことで緩衝層を構成する化合物が正極層に拡散することを抑制した。
試料107…緩衝層成膜時、サンプル温度を500℃として成膜することで、緩衝層を結晶化させた。緩衝層が結晶化するように成膜すると、成膜の過程で緩衝層を構成する化合物が正極層に拡散し易い。
試料108…緩衝層成膜時、雰囲気圧力を10Paとすることで緩衝層の密度（g/cm3）が、試料4よりも小さくなるようにした。
試料109…緩衝層成膜後のアニールの条件を実施しないことで、正極層に含有される遷移金属元素（Co）の緩衝層への拡散を少なくした。
試料110…正極層成膜時、雰囲気圧力を10Paとすることで、正極層の表面粗さRaを45nmとした。
【００８９】
上記試料4および試料104〜110の各層の構成を表３にまとめる。なお、各層の膜厚は、誘導結合プラズマ発光分光分析法で求めることができる。
【００９０】
【表３】
0005151692.tif 000004
【００９１】
上述した試料4と試料104〜110のリチウム電池について、充放電係数1Cおよび30Cにおける電池の容量を測定することで、電池の性能を評価した。この測定結果を表４に示す。
【００９２】
【表４】
0005151692.tif 000005
【００９３】
表４に示す語句の意味は以下の通りである。
【００９４】
「XRD（X-ray  diffraction）ピーク比」は、正極層においてab軸配向がc軸配向に対して優位であることを示す指標であり、X線回折により測定した正極層の(003)面と(101)面との比である(003)/(101)を示す。
【００９５】
「拡散の有無」は、緩衝層を構成するLiNbO3が正極層中に拡散していることを示す指標であり、正極層の厚さにおける正極層と緩衝層との界面から25nmの点でのNbが1×10-3原子％以上の場合（拡散が十分である場合）を○、1×10-3原子％未満の場合（拡散が不十分である場合）を×とした。正極層におけるNb濃度の測定にはSIMS（secondary  ion  mass  spectrometry）を利用した。
【００９６】
「表面粗さRa」は、緩衝層側の正極層の表面粗さを示す。正極層の表面粗さの測定には、AFM（原子間力顕微鏡）を利用した。
【００９７】
「XRDピークの有無」は、緩衝層がアモルファス状態かどうかを示す指標であって、緩衝層のXRD観察において、2θが22〜25°の範囲で半値幅5°以下のピークが観察できたかを示し、前記ピークが観察できた場合（結晶構造をとる場合）を○、観察できなかった場合（アモルファス状態の場合）を×とした。
【００９８】
「SE層との界面でのCo/Li」は、緩衝層におけるSE層との界面でのCoとLiとの質量比（Co/Li）であり、正極層の活物質に含まれるCo（遷移金属元素）が緩衝層に拡散していることを示す指標である。Co/Liの分析にはSIMSを用いた。
【００９９】
「密度d」は、緩衝層の密度を示す。本例では、緩衝層としてLiNbO3を利用しているので、緩衝層の理論密度dは4.64である。密度の測定にはXRR測定（X線反射率測定）を利用した。
【０１００】
「全抵抗」は、電池を4.0Vで充電させたときの電池の内部抵抗値（Ωcm2）を示す。
【０１０１】
表４に示すように、正極層のXRDピーク比が1.2であり、緩衝層がアモルファス状態であって、緩衝層を構成するLiNbO3が正極層の内部に拡散している試料4は、1Cおよび30C放電において容量140mAhを有していた。
【０１０２】
緩衝層を有さない試料104は、試料4に比較して電池の全抵抗が高かった。これは、緩衝層を有さないため、正極層に空乏層が形成され、その結果、電池の全抵抗が高くなったためと推察される。電池の全抵抗が高いため、試料104は、1Cでの容量が非常に小さい上、30Cでは動作しなかった。
【０１０３】
正極層におけるXRDピーク比が10以上である試料105は、試料4に比較して正極層におけるリチウム伝導度が低いため、全抵抗も高くなったと推察される。その結果、試料105は、1Cでの容量が非常に小さい上、30Cでは動作しなかった。
【０１０４】
緩衝層を構成するLiNbO3の正極層への拡散が不十分な試料106は、試料4に比較して電池の全抵抗が高かった。その結果、試料106は、1Cでの容量が非常に小さい上、30Cでは動作しなかった。
【０１０５】
緩衝層を構成するLiNbO3が結晶構造をとる試料107は、試料4に比較して電池の全抵抗が高かった。これは、LiNbO3が結晶構造をとるため、緩衝層を構成するLiNbO3が過剰に正極層に拡散して、緩衝層と正極層の化合物が混じり合った拡散領域が厚くなり、この拡散領域により電池の全抵抗も高くなったと推察される。全抵抗が高いため、試料107は、1Cでの容量が非常に小さい上、30Cでは動作しなかった。
【０１０６】
緩衝層の密度dが4.30未満である試料108は、試料104〜107と比較して電池の全抵抗が低く、1Cでの容量が大きいものの、やはり試料4に比べれば電池性能に劣ることが明らかとなった。しかも、試料108の電池は、30Cでは動作しなかった。
【０１０７】
正極層に含まれるCoの緩衝層への拡散が不十分な試料109は、他の試料と異なり30Cで動作したが、やはり試料4と比べれば電池性能に劣ることが明らかになった。
【０１０８】
正極層の表面粗さが大きな試料110は、試料4に比べて電池性能に劣ることが明らかになった。これは、正極層の表面が粗いため、その上に形成される緩衝層が被覆しきれない箇所があるためである。
【０１０９】
以上のことから、「正極層の結晶状態」、「緩衝層の結晶状態」、「緩衝層を構成する化合物の正極層への拡散状態」、「正極層に含まれる元素の緩衝層への拡散状態」、「緩衝層の密度」、および「正極層の表面粗さRa」が、電池の性能に影響を及ぼすことが明らかになった。
【０１１０】
なお、上述した実施の形態は、本発明の要旨を逸脱することなく、適宜変更することが可能である。具体的には、リチウム電池を構成する正極層、固体電解質層、負極層の配置には、上述した実施の形態以外のものも考えられるが、どのような配置を選択しても、正極層と固体電解質層とが直接接触しないように、両層の間に緩衝層を設けるようにすれば良い。
【産業上の利用可能性】
【０１１１】
本発明リチウム電池は、携帯機器などの電源として好適に利用することができる。
【図面の簡単な説明】
【０１１２】
【図１】実施形態1に記載の本発明リチウム電池の縦断面図である。
【図２】実施形態2に記載の本発明リチウム電池の縦断面図である。
【図３】実施形態3に記載の本発明リチウム電池の縦断面図である。
【符号の説明】
【０１１３】
1,2,3  リチウム電池
20,30  基板
11,21,31  正極集電体層  12,22,32  負極集電体層
13,23,33  正極層  14,24,34  負極層
15,25,35  固体電解質層（SE層）  16,26,36  緩衝層
【図１】
0005151692.tif 000006
【図２】
0005151692.tif 000007
【図３】
0005151692.tif 000008